전기 화학 시험 을 목적 으로 , 종래 의 바인더 수지 를 이용 한 비교 전극 을 또한 준비 하 였 다 . 작동 전극 은 85 wt % 활물질 ( Co 3 O 4 입자 , 7 wt % CNT 및 N - 메틸 - 2 - 피롤 리디 노 ( NMP ) 에 용해 된 8 wt % 폴리 비닐리덴 플 루오 라이드 ( PVDF ) 바인더 를 혼합 하 여 5 wt % 의 총 고형분 함량 을 갖 는 슬러리 를 형성 함 으로써 제조 하 였 다 . Cu 포일 상 에 슬러리 를 코팅 한 후 , 프레싱 전 에 전극 을 진공 하 에 120 ℃ 에서 2 시간 동안 건조 시켜 용매 를 제거 하 였 다 . 이어서 , 전극 을 디스크 (